Brevet FR2651723A1 — publié le 19910315

La présente invention concerne un papier thermosen- sible pour stencil destiné à être utilisé dans une impres- sion et qui comporte un papier de soie poreux contenant différents éléments des plantes, jouant le rôle d'un substrat poreux, et une couche d'une résine thermoplastique formée sur le substrat. Un papier thermosensible classique de stencil est préparé par fixation d'un film d'une résine thermoplastique à un substrat poreux, tel qu'un papier de soie poreux, à l'aide d'un adhésif, par exemple sensible à une pression, ou par disposition d'une couche d'un polymère thermoplas- tique sur une face d'un substrat poreux tel qu'un papier de soie poreux. Lors de la fabrication d'un cliché à l'aide du papier thermosensible précité de stencil, un original est fixé intimement au film de résine thermoplastique ou à la couche de polymère thermoplastique du papier thermosensible de stencil, et des rayons infrarouges ou de la lumière d'un tube à éclairs au xénon sont appliqués du côté du substrat poreux du papier thermosensible de stencil afin que de l'énergie thermique soit dégagée dans les zones continues d'image de l'original. Dans le film de résine thermoplas- tique ou la couche de polymère thermoplastique, les zones correspondant à des zones continues de l'image de l'origi- nal, qui adhèrent intimement au film de résine ou à la couche de polymère, fondent sous l'action de l'énergie thermique et le substrat poreux est exposé dans ces zones. Ensuite, l'original est séparé du papier thermosensible de stencil par pelage afin que le cliché soit préparé. Dans une variante, pendant que des images formées sur l'original sont lues par un capteur d'image, le film de résine thermoplastique ou la couche du polymère thermoplas- tique du papier thermosensible de stencil qui adhère intimement à l'original est fondu partiellement d'une manière correspondant aux zones continues de l'image de l'original, par application d'énergie thermique d'une tête thermique. Le papier thermosensible de stencil ainsi préparé est enroulé sur un tambour d'impression et une encre d'impression lui est appliquée du côté du substrat poreux, afin qu'il soit prêt à l'impression. Dans le cas o un original contient une quantité considérable d'informations sous forme de caractères, une qualité convenable d'impression peut être obtenue dans sa partie imprimée à l'aide du cliché préparé à partir du papier thermosensible de stencil. Au contraire, le papier thermosensible classique de stencil ne permet pas la formation d'une impression avec une qualité élevée d'impression dans le cas de l'utilisa- tion d'un original qui contient essentiellement des zones pleines ou continues. En conséquence, il est souhaitable de disposer d'une excellente qualité dans l'impression qui comporte des informations d'image ayant de nombreuses zones pleines ou continues. Les possibilités d'application d'un papier thermo- sensible de stencil à une opération d'impression dans le cas d'un original qui comporte de nombreuses zones pleines ou continues dépendent beaucoup de la perméabilité du substrat poreux pour l'encre, par exemple du papier de soie poreux. Certains efforts ont été consacrés à l'augmentation de la perméabilité à l'encre par enlèvement des fibres liées contenues dans le papier de soie poreux du papier thermosensible de stencil, comme décrit dans la demande de brevet japonais mise à l'inspection publique n 61-254396. Cependant, lorsque le papier thermosensible précité perfec- tionné de stencil est utilisé pour l'impression, l'impres- sion obtenue à partir de l'original a tendance à contenir des taches blanches dans les zones sombres continues ou pleines. La raison en est que l'uniformité d'absorption d'encre par le papier thermosensible de stencil, qui est l'une des caractéristiques essentielles pour une impression continue, n'a pas été améliorée, bien qu'une cause de perturbation de la pénétration de l'encre, c'est-à-dire la présence de fibres liées précitées dans le papier, puisse être supprimée. L'invention a donc pour objet un papier thermosen- sible de stencil permettant la formation d'images imprimées nettes, sans tache blanche dans les zones continues ni de lignes interrompues dans les images des caractères. Cet objet de l'invention est réalisé par utilisation d'un papier thermosensible de stencil qui comprend (i) un papier de soie poreux comprenant plusieurs éléments diffé- rents des plantes (a) et (b), jouant le rôle d'un substrat poreux, et (ii) une couche d'une résine thermoplastique formée sur le substrat, les éléments des plantes (a) ayant une largeur maximale comprise entre 100 pm et 5 mm, une longueur maximale comprise entre 100 pm et 5 mm, et une surface au moins égale à 7 800 pm, mesurée en position donnant une surface maximale à l'élément des plantes (a) et étant présents en nombre inférieur ou égal à 150 dans une zone de 100 cm de tissu de soie poreux, les éléments des plantes (b) ayant une largeur maximale comprise entre 300 pm et 5 mm, une longueur maximale comprise entre 300 pm et 5 mm, et une surface de 70 000 pm ou plus, mesurée dans une position qui donne une surface maximale à l'élément des plantes, ces éléments étant présents en nombre inférieur ou égal à 25 dans une zone de 100 cm du papier de soie poreux. Divers éléments contenus dans les fibres végétales qui constituent le papier de soie poreux du papier thermosensible de stencil ont une grande influence sur la qualité des images imprimées. Des exemples des éléments précités, dans les fibres végétales sont des fibres d'épiderme, des cellules de parenchyme, des vaisseaux, des fibres liées insolubles dans l'eau, etc. En particulier, les fibres végétales com- prennent un grande nombre de vaisseaux qui ont une grande influence sur la qualité des images imprimées. Chacun des éléments précités des plantes a une largeur comprise entre 20 pm et 2 mm et une longueur comprise entre 20 pm et 5 mm. On considère habituellement que la qualité d'une image imprimée peut être améliorée par simple élimination des éléments constituants des fibres végétales ayant une influence très grande, dans le papier de soie poreux. Plus précisément, les gros éléments des plantes sont pulvérisés au cours de la préparation du papier de soie. Cependant, en conséquence, le nombre des fins éléments pulvérisés (ayant une largeur d'environ 100 pm) augmente et la densité des fibres dans le papier de soie poreux augmente excessive- ment. Ainsi, la qualité des images imprimées ne peut pas être améliorée suffisamment. On a confirmé, dans le cadre de l'invention, que les éléments des plantes présentant une certaine influence, tels que les vaisseaux, et contenus dans les fibres végé- tales avaient une grande importance pour la détermination d'une perméabilité uniforme de l'encre et pour une absorp- tion uniforme de l'encre du papier de soie poreux, et ces éléments deviennent un facteur important pour la suppres- sion des taches blanches dans les zones continues. Les éléments constituants des plantes des fibres végétales contenus dans le papier de soie poreux, et qui ont une largeur maximale comprise entre 100 pm et 5 mm, une longueur maximale comprise entre 100 pm et 5 mm, et une surface de 7 800 pm2 ou plus, mesurée dans une position qui donne une surface maximale à l'élément des plantes, ont en particulier une grande influence sur la qualité des images imprimées lorsque ces éléments constituants sont présents en nombre inférieur ou égal à 150 dans une zone de 100 cm du papier de soie poreux. Le papier thermosensible de stencil selon l'inven- tion comporte un papier de soie poreux comprenant plusieurs éléments différents des plantes (a) et (b), utilisés comme substrat poreux, et une couche d'une résine thermoplastique formée sur le substrat, les éléments des plantes (a) ayant une largeur maximale comprise entre 100 pm et 5 mm, une longueur maximale comprise entre 100 pm et 5 mm, et une surface de 7 800 pm au moins, mesurée dans une position qui donne une surface maximale à l'élément des plantes (a), en nombre inférieur ou égal à 150 dans une zone de 100 cm du papier de soie poreux, les éléments des plantes (b) ayant une largeur maximale comprise entre 300 pm et 5 mm, une longueur maximale comprise entre 300 pm et 5 mm, et une surface de 70000X m2 ou plus, mesurée dans une position qui donne une surface maximale à l'élément des plantes (b), en nombre inférieur ou égal à 25 par zone de 100 cm du papier de soie poreux. Il est préférable que le papier de soie poreux destiné à être utilisé selon l'invention comporte en outre des éléments des plantes ayant une largeur maximale com- prise entre 300 pm et 5 mm, une longueur maximale comprise entre 1 mm et 5 mm, mesurée en position donnant une surface maximale à l'élément des plantes, en nombre inférieur ou égal à 15 dans une zone de 100 cm2 du tissu de soie poreux. La largeur maximale et la longueur maximale déter- minées dans les conditions précitées se rapportent aux valeurs maximales obtenues lorsqu'une forme indéterminée de chaque élément des plantes est projetée sur un plan en position qui donne une surface maximale. Lorsque l'opération d'impression avec un original qui contient de nombreuses zones continues est réalisée avec le papier thermosensible de stencil selon l'invention, la qualité de l'image imprimée n'est pas affectée visuel- lement par les éléments des plantes contenus dans le papier de soie poreux du papier thermosensible de stencil utilisé en pratique, et l'impression ainsi obtenue a une excellente qualité d'impression. Lorsqu'une image continue est imprimée par utilisa- tion du papier thermosensible de stencil selon l'invention, le nombre de taches blanches ayant une largeur maximale comprise entre 100 pm et 5 mm, une longueur maximale comprise entre 100 pm et 5 mm et une surface de 7 800 pm ou plus peut être réduit à 150 ou moins dans une zone de cm d'une feuille imprimée, et, simultanément, le nombre de taches blanches ayant une largeur maximale comprise entre 300 pm et 5 mm, une longueur maximale comprise entre 300 pm et 5 mm et une surface supérieure ou égale à 70 000 pmn peut être réduit à 25 ou moins dans une zone de 100 cm d'une feuille imprimée. En outre, le nombre de taches blanches ayant une largeur maximale comprise entre 300 pm et 5 mm et une longueur maximale comprise entre 1 mm et 5 mm peut en outre être réduit à 15 ou moins dans une zone de 100 cm d'une feuille imprimée. Pour que les conditions précitées soient remplies dans le papier de soie poreux du papier thermosensible de stencil selon l'invention, il faut que les éléments des plantes de dimension particulière soient retirés du papier de soie poreux par utilisation d'un cyclone ou d'un tamis. Plus précisément, par exemple, on peut utiliser les procédés suivants de fabrication de papier de soie selon l'invention. (1) Une pâte échantillon est réglée afin que sa concentration soit de 0,05 %. Les éléments constituants des fibres végétales qui ont de l'influence sont alors retirés de la pâte échantillon à l'aide d'un cyclone ayant un diamètre de 76 mm, une pression d'entrée de 2,0 bars et une pression de sortie de 0,5 bar. Un papier de soie ayant une masse surfacique de 10 g/m2 est ainsi préparé et est utilisé comme substrat poreux pour le papier thermosensible de stencil. (2) Une pâte échantillon est réglée à une concentra- tion de 0,05 %. Un papier de soie est alors préparé avec cette pâte à l'aide d'une toile à huit mailles par centi- mètre. Le papier de soie préparé de cette manière est utilisé comme substrat poreux du papier thermosensible de stencil. D'autres procédés de fabrication du papier de soie peuvent être utilisés dans la mesure o le papier de soie correspond au moins aux conditions précitées (1) et (2). Il est préférable que la masse surfacique du papier de soie utilisé selon l'invention soit comprise entre 4 et g/m. D'autres caractéristiques de l'invention apparai- tront à la lecture de la description qui suit d'exemples de réalisation donnés à titre purement illustratif et non limitatif. Exemple 1 La teneur en éléments des plantes de la pâte a été réglée afin qu'un papier de soie ayant une masse surfacique de 10 g/m soit obtenu, le nombre d'éléments des plantes ayant une largeur comprise entre 100 pm et 5 mm, une longueur comprise entre 100 pm et 5 mm et une surface de 7 800 pm2 ou plus, mesurée en position qui donne une surface maximale à l'élément des plantes, étant réduit à 59, le nombre d'éléments des plantes ayant une largeur comprise entre 300 pm et 5 mm, une longueur comprise entre 300 pm et 5 mm, et une surface de 70 000 pm ou plus, mesurée dans une position qui donne une surface maximale à l'élément des plantes, étant réduit à 22, le nombre d'éléments des plantes ayant une largeur comprise entre 300 pm et 5 mm et une longueur comprise entre 1 et 5 mm, mesurée en position donnant une surface maximale à l'élé- ment des plantes, étant réduit à 3 dans une zone de 100 cm du papier de soie obtenu. Le papier de soie ainsi préparé et un film de poly(téréphtalate d'éthylène) PET ayant une épaisseur de 2 Dm ont été collés avec un adhésif du type de l'acétate de vinyle. Une huile de silicone a alors été appliquée au film de PET de manière qu'un papier thermosensible de stencil n 1 selon l'invention soit préparé. Le papier thermosensible de stencil n 1 a été enroulé sur un tambour d'une machine d'impression du commerce "Priport SS 880", fabriquée par Ricoh Company Ltd., et un essai d'impression a été réalisé avec un original continu. Les résultats sont indiqués dans le tableau. Exemples 2 et 3 et exemples comparatifs 1 et 2 Le procédé de préparation du papier thermosensible de stencil n 1 selon l'invention, utilisé dans l'exemple 1, a été répété mais les conditions concernant le papier de soie ont été modifiées comme indiqué dans le tableau afin que des papiers thermosensibles de stencil n 2 et n 3 selon l'invention et que des papiers thermosensibles comparatifs de stencil n 1 et n 2 soient préparés. Un essai d'impression a été réalisé de la même manière que dans l'exemple 1 avec chacun des papiers thermosensibles précités de stencil. Les résultats figurent dans le tableau. Tableau Nombre d'éléments Nombre de taches Qualité des plantes dans blanches dans d'image 2 2 cm de papier 100 cm imprimée*** de soie* d'impression** (1) (2) (3) (1') (2') (3') Ex. 1 59 22 3 63 21 3 0 Ex. 2 40 11 12 38 12 12 0 Ex. 3 90 5 20 80 24 18 0 Ex. comp. 1 190 72 24 211 72 24 X Ex. comp. 2 150 70 19 103 70 18 X (*) (1) Le nombre d'éléments des plantes ayant une largeur maximale comprise entre 100 pm et 5 mm, une lon- gueur maximale comprise entre 100 pm et 5 mm et une surface 2 2 7 800 pm ou plus dans une zone de 100 cm du papier de soie poreux. (2) Le nombre d'éléments des plantes ayant une largeur maximale comprise entre 300 pm et 5 mm, une lon- gueur maximale comprise entre 300 pm et 5 mm, et une 2 2 surface de 70 000 pm ou plus dans une zone de 100 cm du papier de soie poreux. (3) le nombre d'éléments des plantes ayant une largeur maximale comprise entre 300 pm et 5 mm et une longueur maximale comprise entre 1 mm et 5 mm dans une zone de 100 cm du papier de soie poreux. (**) (1') Le nombre de taches blanches ayant une largeur comprise entre 100 pm et 5 mm, une longueur comprise entre pm et 5 mm, et une surface de 7 800 pm2 et plus dans une zone de 100 cm d'impression. (2') Le nombre de taches blanches ayant une largeur comprise entre 300 pm et 5 mm, une longueur comprise entre 300 pm et 5 mm et une surface de 70 000 pm2 ou plus dans une zone de 100 cm d'impression. (3') Le nombre de taches blanches ayant une largeur comprise entre 300 pm et 5 mm et une longueur comprise entre 1 mm et 5 mm dans une zone de 100 cm2 d'impression. (***) 0... taches blanches presque invisibles, X... taches blanches très nettes. Bien entendu, diverses modifications peuvent être apportées par l'homme de l'art aux papiers qui viennent d'être décrits uniquement à titre d'exemples non limitatifs sans sortir du cadre de l'invention. REVENDICATIONS 1. Papier thermosensible de stencil, caractérisé en ce qu'il comprend un papier de soie poreux contenant plusieurs éléments différents des plantes (a) et (b), jouant le rôle d'un substrat poreux, et une couche d'une résine thermoplastique formée sur le substrat, les éléments des plantes (a) ayant une largeur maximale comprise entre 100 pm et 5 mm, une longueur maximale comprise entre 100 pm et 5 mm et une surface de 7 800 pm ou plus, mesurée en position qui donne une surface maximale à l'élément des plantes (a), et étant en nombre inférieur ou égal à 150 dans une zone de 100 cm du papier de soie poreux, et les éléments des plantes (b) ayant une largeur maximale comprise entre 300 pm et 5 mm, une longueur maximale comprise entre 300 pm et 5 mm et une surface de 000 pm ou plus, mesurée en position qui donne une surface maximale à l'élément des plantes (b), et étant en nombre inférieur ou égal à 25 dans une zone de 100 cm du papier de soie poreux. 2. Papier selon la revendication 1, caractérisé en ce que le papier de soie poreux contient en outre des éléments des plantes ayant une largeur maximale comprise entre 300 pm et 5 mm, une longueur maximale comprise entre 1 mm et 5 mm, mesurée en position qui donne une surface maximale à l'élément des plantes, et étant en nombre inférieur ou égal à 15 dans une zone de 100 cm du papier de soie poreux.